(57)【要約】【課題】  チャネル層内の炭素濃度及び遷移金属の濃度を下げつつ、高抵抗層のチャネル層側の領域の高抵抗化を図ることができる半導体基板、及びこの半導体基板を用いて作製された半導体素子を提供することを目的とする。【解決手段】  基板と、前記基板上のバッファ層と、前記バッファ層上の窒化物系半導体からなり、遷移金属及び炭素を含む高抵抗層と、前記高抵抗層上の窒化物系半導体からなるチャネル層とを有する半導体基板であって、前記高抵抗層は、前記チャネル層に接するとともに前記バッファ層側から前記チャネル層側に向かって前記遷移金属の濃度が減少する減少層を有し、炭素濃度の前記チャネル層に向かって減少する減少率は、前記遷移金属の濃度の前記チャネル層に向かって減少する減少率よりも大きいことを特徴とする半導体基板。【選択図】  図１
2015201574.tif 000002
【特許請求の範囲】
【請求項１】
基板と、
前記基板上のバッファ層と、
前記バッファ層上の窒化物系半導体からなり、遷移金属及び炭素を含む高抵抗層と、
前記高抵抗層上の窒化物系半導体からなるチャネル層と
を有する半導体基板であって、
前記高抵抗層は、前記チャネル層に接するとともに前記バッファ層側から前記チャネル層側に向かって前記遷移金属の濃度が減少する減少層を有し、
炭素濃度の前記チャネル層に向かって減少する減少率は、前記遷移金属の濃度の前記チャネル層に向かって減少する減少率よりも大きいことを特徴とする半導体基板。
【請求項２】
前記チャネル層の平均炭素濃度が、前記減少層の平均炭素濃度よりも低いことを特徴とする請求項１に記載の半導体基板。
【請求項３】
前記バッファ層側の前記減少層の炭素濃度は、前記バッファ層側から前記チャネル層側に向かって増加しているか、又は、一定であることを特徴とする請求項１又は請求項２に記載の半導体基板。
【請求項４】
前記減少層において、炭素濃度と遷移金属の濃度の和が、１×１０１８ａｔｏｍｓ／ｃｍ３以上、１×１０２０ａｔｏｍｓ／ｃｍ３以下であることを特徴とする請求項１から請求項３のいずれか一項に記載の半導体基板。
【請求項５】
前記減少層の厚さが５００ｎｍ以上、３μｍ以下であり、前記減少層において前記遷移金属は１×１０１９ａｔｏｍｓ／ｃｍ３以上、１×１０２０ａｔｏｍｓ／ｃｍ３以下の濃度から１×１０１６ａｔｏｍｓ／ｃｍ３以下の濃度に減少していることを特徴とする請求項１から請求項４のいずれか一項に記載の半導体基板。
【請求項６】
前記高抵抗層はさらに、前記遷移金属の濃度が一定である層を有することを特徴とする請求項１から請求項５のいずれか一項に記載の半導体基板。
【請求項７】
前記遷移金属はＦｅであることを特徴とする請求項１から請求項６のいずれか一項に記載の半導体基板。
【請求項８】
請求項１から請求項７のいずれか一項に記載の半導体基板を用いて作製された半導体素子であって、前記チャネル層上に電極が設けられているものであることを特徴とする半導体素子。
【発明の詳細な説明】
【技術分野】
【０００１】
本発明は、半導体基板及びこの半導体基板を用いて作製された半導体素子に関する。
【背景技術】
【０００２】
窒化物半導体を用いた半導体基板は、高周波かつ高出力で動作するパワー素子等に用いられている。特に、マイクロ波、準ミリ波、ミリ波等の高周波帯域において増幅を行うのに適したものとして、例えば高電子移動度トランジスタ（Ｈｉｇｈ  Ｅｌｅｃｔｒｏｎ  Ｍｏｂｉｌｉｔｙ  Ｔｒａｎｓｉｓｔｏｒ：ＨＥＭＴ）等が知られている。
【０００３】
窒化物半導体を用いた半導体基板として、Ｓｉ基板上に、バッファ層、ＧａＮ層、ＡｌＧａＮからなるバリア層が順次積層された半導体基板が知られている。
ＧａＮ層のうち下部の層（高抵抗層）は、縦方向及び横方向の電気抵抗を高めることで、トランジスタのオフ特性向上、縦方向リークの抑制により高耐圧化が可能となる。そのためＧａＮ層に炭素をドープし、ＧａＮ結晶中に深い準位を形成し、ｎ型の伝導を抑制させる。
一方、ＧａＮ層のうち上部の層は、チャネル層として機能し、キャリアをトラップさせる準位が形成されると不純物散乱による移動度の低下や電流コラプス（出力電流特性の再現性が劣化する現象）の要因となりうるため、炭素等の濃度を十分低下させる必要がある（特許文献１−３参照）。
【０００４】
また、特許文献４には、ＧａＮ層にＦｅを添加することで高抵抗化を図ることが開示され（図６参照）、Ｆｅのエネルギー準位を安定化させるために炭素をさらに添加することも開示されている（図７参照）。
【先行技術文献】
【特許文献】
【０００５】
【特許文献１】特許第５０６４８２４号公報
【特許文献２】特開２００６−３３２３６７号公報
【特許文献３】特開２０１３−０７００５３号公報
【特許文献４】特開２０１２−０３３６４６号公報
【特許文献５】特許第５０１３２１８号公報
【発明の概要】
【発明が解決しようとする課題】
【０００６】
しかしながら、特許文献５に開示されているようにＧａＮ層にＦｅを添加すると、その上層のＧａＮ層にもＦｅが裾を引くように含まれてしまうので、Ｆｅのエネルギー準位を安定化させるために上層のＧａＮ層にも炭素を添加する必要がある。
しかしながら、図６に示すＧａＮ層１１６の電子供給層１１８側の領域１１９はチャネル層として機能するので、上述したように能動層となるＧａＮ層に炭素を添加することは好ましくない。
【０００７】
そこで、図８に示すように、第２のＧａＮ層１２２において、Ｆｅと同じタイミングでチャネル層として機能する第３のＧａＮ層１２４側に向かって炭素濃度を徐々に減少させることも考えられるが、その場合、第２のＧａＮ層１２２の第３のＧａＮ層１２４側の領域でＦｅも炭素もあまり含有しておらず、厚み方向及び横方向の抵抗が下がり、この領域は高抵抗層として十分機能しなくなるという問題があった。
【０００８】
本発明は、上記問題点に鑑みてなされたものであって、チャネル層内の炭素濃度及び遷移金属の濃度を下げつつ、より高い抵抗の高抵抗層を実現することができる半導体基板、及びこの半導体基板を用いて作製された半導体素子を提供することを目的とする。
【課題を解決するための手段】
【０００９】
上記目的を達成するために、本発明は、基板と、前記基板上のバッファ層と、前記バッファ層上の窒化物系半導体からなり、遷移金属及び炭素を含む高抵抗層と、前記高抵抗層上の窒化物系半導体からなるチャネル層とを有する半導体基板であって、前記高抵抗層は、前記チャネル層に接するとともに前記バッファ層側から前記チャネル層側に向かって前記遷移金属の濃度が減少する減少層を有し、炭素濃度の前記チャネル層に向かって減少する減少率は、前記遷移金属の濃度の前記チャネル層に向かって減少する減少率よりも大きいことを特徴とする半導体基板を提供する。
【００１０】
このように、高抵抗層内にチャネル層に接するとともにバッファ層側からチャネル層側に向かって遷移金属の濃度が減少する減少層を設けて、炭素濃度のチャネル層に向かって減少する減少率が遷移金属の濃度のチャネル層に向かって減少する減少率よりも大きくすることで、減少層のチャネル層側により近い領域まで、炭素濃度を高くできる一方で、チャネル層内の炭素濃度を下げることができるので、高抵抗層のチャネル層側の高抵抗を維持しつつ、チャネル層内の炭素濃度及び遷移金属の濃度を下げることができる。
【００１１】
このとき、前記チャネル層の平均炭素濃度が前記減少層の平均炭素濃度よりも低いことが好ましい。
このような構成により、チャネル層内の電流コラプスの発生やキャリアの移動度の低下を抑制しつつ、高抵抗層における厚み方向のより高い高抵抗化を図ることができる。
【００１２】
このとき、前記バッファ層側の前記減少層の炭素濃度は、前記バッファ層側から前記チャネル層側に向かって増加しているか、又は、一定であることが好ましい。
このような構成により、遷移金属の濃度の減少を炭素によって補うことができるので、減少層における遷移金属の濃度の減少に起因する抵抗の減少をより確実に抑制することができる。
【００１３】
このとき、前記減少層において、炭素濃度と遷移金属の濃度の和が、１×１０１８ａｔｏｍｓ／ｃｍ３以上、１×１０２０ａｔｏｍｓ／ｃｍ３以下であることが好ましい。
炭素濃度と遷移金属の濃度の和が上記の範囲であれば、好適に減少層の高抵抗を維持することができる。
【００１４】
このとき、前記減少層の厚さが５００ｎｍ以上、３μｍ以下であり、前記減少層において前記遷移金属は１×１０１９ａｔｏｍｓ／ｃｍ３以上、１×１０２０ａｔｏｍｓ／ｃｍ３以下の濃度から１×１０１６ａｔｏｍｓ／ｃｍ３以下の濃度に減少していることが好ましい。
減少層の厚さが５００ｎｍ以上であれば、遷移金属の濃度を十分低い濃度にまで減少させることができ、減少層の厚さが３μｍ以下であれば、基板周辺部でクラックが生じやすくなることを防止できる。
また、減少層における遷移金属の濃度勾配として、上記の濃度勾配を好適に用いることができる。
【００１５】
このとき、前記高抵抗層はさらに、前記遷移金属の濃度が一定である層を有することが好ましい。
このような構成により、高抵抗層をより厚くすることができるので、縦方向（厚み方向）のリーク電流をより小さくすることができる。
【００１６】
このとき、前記遷移金属をＦｅとすることができる。
このように、遷移金属としてＦｅを好適に用いることができる。
【００１７】
また、本発明は、上記の半導体基板を用いて作製された半導体素子であって、前記チャネル層上に電極が設けられているものであることを特徴とする半導体素子を提供する。
【００１８】
このように本発明の半導体基板を用いて作製された半導体素子であれば、減少層のチャネル層側により近い領域まで、炭素濃度を高くできる一方で、チャネル層内の炭素濃度を下げることができるので、高抵抗層のチャネル層側の高抵抗を維持しつつ、チャネル層内の炭素濃度及び遷移金属の濃度を下げることができ、チャネル層内のキャリアの移動度の低下を抑制しつつ、縦方向の電気抵抗を高めることでトランジスタの縦方向リークの抑制による高耐圧化が可能となる。
【発明の効果】
【００１９】
以上のように、本発明によれば、減少層のチャネル層側により近い領域まで、炭素濃度を高くできる一方で、チャネル層内の炭素濃度を下げることができるので、チャネル層内の炭素濃度及び遷移金属の濃度を下げつつ、高抵抗層のチャネル層側の高抵抗化を図ることができ、チャネル層内のキャリアの移動度の低下を抑制しつつ、縦方向の電気抵抗を高めることでトランジスタのオフ特性向上、縦方向リークの抑制により高耐圧化が可能となる。従って、本発明の半導体基板により、高品質のＨＥＭＴ等のパワー素子を作製することができる。
【図面の簡単な説明】
【００２０】
【図１】本発明の実施形態の一例を示す半導体基板の深さ方向の濃度分布を示した図である。
【図２】本発明の実施形態の一例を示す半導体基板の断面図である。
【図３】本発明の実施形態の一例を示す半導体素子の断面図である。
【図４】実施例及び比較例１の電流コラプスのＶｄｓ依存性を示した図である。
【図５】実施例及び比較例２の縦方向リーク電流と縦方向電圧との関係を示した図である。
【図６】従来のＧａＮ層にＦｅを添加した半導体基板の深さ方向の濃度分布を示した図である。
【図７】従来のＧａＮ層にＦｅ及び炭素を添加した半導体基板の深さ方向の濃度分布を示した図である。
【図８】従来のＧａＮ層にＦｅ及び炭素を添加し、炭素濃度に勾配をつけた半導体基板の深さ方向の濃度分布を示した図である。
【図９】比較例１の半導体基板の深さ方向の濃度分布を示した図である。
【図１０】比較例２の半導体基板の深さ方向の濃度分布を示した図である。
【発明を実施するための形態】
【００２１】
前述のように、ＧａＮ層にＦｅを添加すると、その上層のＧａＮ層にもＦｅが裾を引くように含まれてしまうので、Ｆｅのエネルギー準位を安定化させるために上層のＧａＮ層にも炭素を添加する必要があるが、図６に示すＧａＮ層１１６の電子供給層１１８側の領域１１９はチャネル層として機能するので、上述したように能動層となるＧａＮ層に炭素を添加することは好ましくない。
そこで、図８に示すように、第２のＧａＮ層１２２においてＦｅと同じタイミングでチャネル層として機能する第３のＧａＮ層１２４側に向かって炭素濃度を徐々に減少させることも考えられるが、その場合、第２のＧａＮ層１２２の第３のＧａＮ層１２４側の領域でＦｅも炭素もあまり含有しておらず、厚み方向及び横方向の抵抗が下がり、高抵抗層として十分に機能しなくなるという問題があった。
【００２２】
そこで、本発明者らは、チャネル層内の炭素濃度及び遷移金属の濃度を下げつつ、より高い抵抗の高抵抗層を実現することができる半導体基板について鋭意検討を重ねた。その結果、高抵抗層内にチャネル層に接するとともにバッファ層側からチャネル層側に向かって遷移金属の濃度が減少する減少層を設けて、炭素濃度のチャネル層に向かって減少する減少率が遷移金属の濃度のチャネル層に向かって減少する減少率よりも大きくすることで、減少層のチャネル層側により近い領域まで、炭素濃度を高くできる一方で、チャネル層内の炭素濃度を下げることができるので、チャネル層内の炭素濃度及び遷移金属の濃度を下げつつ、より高い抵抗の高抵抗層を実現することができることを見出し、本発明をなすに至った。
【００２３】
以下、本発明について、実施態様の一例として、図を参照しながら詳細に説明するが、本発明はこれに限定されるものではない。
【００２４】
まず、本発明の一例の半導体基板について、図１−２を参照しながら説明する。
図１は本発明の一例の半導体基板の深さ方向の濃度分布を示した図であり、図２は本発明の一例の半導体基板の断面図である。
【００２５】
図２に示す半導体基板１０は、基板１２と、基板１２上に設けられたバッファ層１４と、バッファ層１４上に設けられた窒化物系半導体（例えば、ＧａＮ）からなり、遷移金属及び炭素を不純物として含む高抵抗層１５と、高抵抗層１５上に設けられた能動層２２を有している。
ここで、基板１２は、例えば、Ｓｉ又はＳｉＣからなる基板である。また、バッファ層１４は、例えば、窒化物系半導体からなる第一の層と、第一の層と組成の異なる窒化物系半導体からなる第二の層とが繰り返し積層された積層体で構成される層である。
第一の層は例えば、ＡｌｙＧａ１−ｙＮからなり、第二の層は例えば、ＡｌｘＧａ１−ｘＮ（０≦ｘ＜ｙ≦１）からなる。
具体的には、第一の層はＡｌＮとすることができ、第二の層はＧａＮとすることができる。
【００２６】
能動層２２は、窒化物系半導体からなるチャネル層１８と、チャネル層１８上に設けられた窒化物系半導体からなるバリア層２０とを有している。チャネル層１８は例えば、ＧａＮからなり、バリア層２０は例えば、ＡｌＧａＮからなる。
【００２７】
高抵抗層１５は、遷移金属が一定である一定層１６と、チャネル層１８に接するとともに遷移金属がバッファ層１４側からチャネル層１８側に向かって減少している減少層１７を含んでいる。
なお、図１−２において、高抵抗層１５が一定層１６を含んでいる場合を示しているが、高抵抗層１５は一定層１６を含んでいなくてもよい。
また、バッファ層１４はＦｅ、炭素を含んでいてもよい。
【００２８】
高抵抗層１５において、炭素濃度が減少する部分は遷移金属の濃度が減少する部分よりもチャネル層１８側にあり、炭素濃度と遷移金属の濃度の減少する位置が厚み方向で異なっている。また、炭素濃度のチャネル層１８に向かって減少する減少率は、遷移金属の濃度のチャネル層１８に向かって減少する減少率よりも大きい。
【００２９】
上記のように高抵抗層１５内にチャネル層１８に接するとともにバッファ層１４側からチャネル層１８側に向かって遷移金属の濃度が減少する減少層１７を設けて、炭素濃度のチャネル層１８に向かって減少する減少率が遷移金属の濃度のチャネル層１８に向かって減少する減少率よりも大きくすることで、減少層１７のチャネル層１８側により近い領域まで、炭素濃度を高くできる一方で、チャネル層１８内の炭素濃度を下げることができるので、チャネル層１８内の炭素濃度及び遷移金属の濃度を下げつつ、高抵抗層１５のチャネル層１８側の高抵抗化を図ることができる。
【００３０】
半導体基板１０において、チャネル層１８の平均炭素濃度が減少層１７の平均炭素濃度よりも低いことが好ましい。
このような構成により、チャネル層内の電流コラプスの発生やキャリアの移動度の低下を抑制しつつ、減少層の高抵抗を維持することができる。
【００３１】
半導体基板１０において、減少層１７の前述の炭素濃度が減少する部分までの炭素濃度は、バッファ層１４側からチャネル層１８側に向かって増加しているか、又は、一定であることが好ましい。
遷移金属の濃度の減少する領域より炭素濃度の減少する領域をチャネル層側にすることにより、遷移金属の濃度の減少を炭素によって補うことができるので、減少層における遷移金属の濃度の減少に起因する抵抗の減少を抑制することができる。
【００３２】
減少層１７において、炭素濃度と遷移金属の濃度の和が、１×１０１８ａｔｏｍｓ／ｃｍ３以上、１×１０２０ａｔｏｍｓ／ｃｍ３以下であることが好ましい。
炭素濃度と遷移金属の濃度の和が上記の範囲であれば、好適に減少層の高抵抗を維持することができる。
【００３３】
半導体基板１０において、減少層１７の厚さが５００ｎｍ以上、３μｍ以下であり、減少層１７において遷移金属は１×１０１９ａｔｏｍｓ／ｃｍ３以上、１×１０２０ａｔｏｍｓ／ｃｍ３以下の濃度から１×１０１６ａｔｏｍｓ／ｃｍ３以下の濃度に減少していることが好ましい。
減少層の厚さが５００ｎｍ以上であれば、遷移金属の濃度を十分低い濃度にまで減少させることができ、減少層の厚さが３μｍ以下であれば半導体基板が厚くなりすぎることを防止できる。
また、減少層における遷移金属の濃度勾配として、上記の濃度勾配を好適に用いることができる。
【００３４】
遷移金属として、炭素よりも高抵抗化しやすいＦｅとすることができる。なお、遷移金属としてＳｃ、Ｔｉ、Ｖ、Ｃｒ、Ｍｎ、Ｃｏ、Ｎｉ、Ｃｕ、Ｚｎ等を用いることもできる。
なお、Ｆｅの濃度の制御は、表面偏析等によるオートドープの効果に加え、Ｃｐ２Ｆｅ（ビスクロペンタジエニル鉄）の流量制御により行うことができる。
Ｆｅは上記のように偏析等によりオートドープされるため、Ｆｅの濃度を急激に減少させることは難しい。
【００３５】
なお、炭素の添加は、窒化物系半導体層をＭＯＶＰＥ（有機金属気相成長）法によって成長させるときに、原料ガス（ＴＭＧ（トリメチルガリウム）等）に含まれる炭素が膜中に取り込まれることによって行われるものであるが、プロパン等のドーピングガスによって行うこともできる。
また、炭素濃度は、窒化物系半導体層の成長温度、炉内圧力等を制御することで、急激に減少させることもできる。
従って、Ｆｅ等の遷移金属の濃度に比べて、炭素濃度は容易に急激に減少させることができる。
【００３６】
次に、本発明の一例の半導体素子について、図３を参照しながら説明する。
図３は本発明の一例の半導体素子の断面図である。
半導体素子１１は、本発明の一例の半導体基板１０を用いて作製されたものであり、能動層２２上に設けられた第一電極２６、第二電極２８、制御電極３０を有している。
半導体素子１１において、第一電極２６及び第二電極２８は、第一電極２６から、チャネル層１８内に形成された二次元電子ガス層２４を介して、第二電極２８に電流が流れるように配置されている。
第一電極２６と第二電極２８との間に流れる電流は、制御電極３０に印可される電位によってコントロールすることができる。
【００３７】
半導体素子１１は、本発明の一例の半導体基板１０を用いて作製されたものであり、減少層１７のチャネル層１８側により近い領域まで、炭素濃度を高くできる一方で、チャネル層１８内の炭素濃度を下げることができるので、高抵抗層１５のチャネル層側の高抵抗を維持しつつ、チャネル層１８内の炭素濃度及び遷移金属の濃度を下げることができ、チャネル層１８内のキャリアの移動度の低下を抑制しつつ、縦方向及び横方向の電気抵抗を高めることでトランジスタのオフ特性向上、縦方向リークの抑制により高耐圧化が可能となる。
【実施例】
【００３８】
以下、実施例及び比較例を示して本発明をより具体的に説明するが、本発明はこれらに限定されるものではない。
【００３９】
（実施例）
図２の半導体基板１０において、基板１２としてシリコン基板を用い、バッファ層１４として、ＡｌＮ層とＧａＮ層とが繰り返し積層された積層体にＦｅを添加したものを用い、高抵抗層１５としてＧａＮ層を用い、高抵抗層１５中にＦｅの濃度が減少する減少層１７を設けた。
また、半導体基板１０の表面から１μｍ程度の領域において、Ｆｅの濃度は、１×１０１６ａｔｏｍｓ／ｃｍ３程度以下に減少するようにした。なお、Ｆｅの濃度の制御は、偏析によるオートドープの効果に加え、Ｃｐ２Ｆｅ（ビスクロペンタジエニル鉄）の流量制御により行った。
さらに、減少層１７において、炭素濃度が表面に向かって増加するように炭素を添加し、Ｆｅの濃度減少を補うようにした。
また、半導体基板１０の表面から１μｍ程度の領域において、炭素濃度は、１×１０１６ａｔｏｍｓ／ｃｍ３程度に急激に減少するようにした。
本実施例においては、高抵抗層１５にＦｅが添加されているために、効果的に高抵抗化することができる。
【００４０】
上記のようにして作製した半導体基板についてＳＩＭＳ分析により濃度プロファイルを測定した。その結果、炭素濃度、Ｆｅ濃度について図１に示すような濃度分布を有していることが確認された。
【００４１】
上記の半導体基板を用いて、図３に示すような半導体素子を作製した。
作製された半導体素子において、電流コラプスのＶｄｓ（電極２６と電極２８の電位差）依存性、及び、縦方向リーク電流と縦方向電圧との関係を測定した。その結果を図４−５に示す。なお、図４の縦軸は、コラプスでない状態（通常の状態）のオン抵抗ＲＯＮとコラプス状態のオン抵抗ＲＯＮ’の比：ＲＯＮ’／ＲＯＮで定義されるＲＯＮ比であり、ＲＯＮ比でどの程度コラプスによりオン抵抗が上がったかが示されている。
【００４２】
（比較例１）
実施例と同様にして半導体基板を作製した。ただし、減少層は形成せずに、図９に示すような深さ方向の濃度分布を有するものとした。比較例１の半導体基板においては、チャネル層１８においてＦｅが裾を引いている。
上記の半導体基板を用いて、図３に示すような半導体素子（ただし、減少層１７は形成されていない）を作製した。
作製された半導体素子において、電流コラプスのＶｄｓ（電極２６と電極２８の電位差）依存性を測定した。その結果を図４に示す。
【００４３】
（比較例２）
実施例と同様にして半導体基板を作製した。ただし、高抵抗層１６にＦｅを添加せずに、炭素のみを添加して、図１０に示すような深さ方向の濃度分布を有するものとした。
上記の半導体基板を用いて、図３に示すような半導体素子（ただし、減少層１７は形成されていない）を作製した。
作製された半導体素子において、縦方向リーク電流と縦方向電圧との関係を測定した。その結果を図５に示す。
【００４４】
図４からわかるように、実施例の半導体素子においては、比較例１の半導体素子と比較して、電流コラプスが抑制されている。これはチャネル層においてＦｅ及び炭素濃度が十分低くなっていることによるものと考えられる。
また、図５からわかるように、実施例の半導体素子においては、比較例２の半導体素子と比較して、縦方向リーク電流が低くなっている。これは減少層においてＦｅの濃度が減少している分を炭素で補填することで、減少層においてより高い抵抗が実現されていることによると考えられる。
【００４５】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【００４６】
１０…半導体基板、  １１…半導体素子、  １２…基板、
１４…バッファ層、  １５…高抵抗層、  １６…一定層、  １７…減少層、
１８…チャネル層、  ２０…バリア層、  ２２…能動層、  ２４…二次元電子ガス層、
２６…第一電極、  ２８…第二電極、  ３０…制御電極、
１１４…Ｆｅ−ＧａＮ層、  １１６…ＧａＮ層、  １１８…電子供給層、
１１９…領域、  １２２…第２のＧａＮ層、  １２４…第３のＧａＮ層。
【図１】
2015201574.tif 000003
【図２】
2015201574.tif 000004
【図３】
2015201574.tif 000005
【図４】
2015201574.tif 000006
【図５】
2015201574.tif 000007
【図６】
2015201574.tif 000008
【図７】
2015201574.tif 000009
【図８】
2015201574.tif 000010
【図９】
2015201574.tif 000011
【図１０】
2015201574.tif 000012
【手続補正書】
【提出日】平成27年3月5日(2015.3.5)
【手続補正１】
【補正対象書類名】明細書
【補正対象項目名】００１２
【補正方法】変更
【補正の内容】
【００１２】
このとき、前記バッファ層側の前記減少層の炭素濃度が減少する部分までの炭素濃度は、前記バッファ層側から前記チャネル層側に向かって増加しているか、又は、一定であることが好ましい。
このような構成により、遷移金属の濃度の減少を炭素によって補うことができるので、減少層における遷移金属の濃度の減少に起因する抵抗の減少をより確実に抑制することができる。
【手続補正２】
【補正対象書類名】特許請求の範囲
【補正対象項目名】全文
【補正方法】変更
【補正の内容】
【特許請求の範囲】
【請求項１】
基板と、
前記基板上のバッファ層と、
前記バッファ層上の窒化物系半導体からなり、遷移金属及び炭素を含む高抵抗層と、
前記高抵抗層上の窒化物系半導体からなるチャネル層と
を有する半導体基板であって、
前記高抵抗層は、前記チャネル層に接するとともに前記バッファ層側から前記チャネル層側に向かって前記遷移金属の濃度が減少する減少層を有し、
炭素濃度の前記チャネル層に向かって減少する減少率は、前記遷移金属の濃度の前記チャネル層に向かって減少する減少率よりも大きいことを特徴とする半導体基板。
【請求項２】
前記チャネル層の平均炭素濃度が、前記減少層の平均炭素濃度よりも低いことを特徴とする請求項１に記載の半導体基板。
【請求項３】
前記バッファ層側の前記減少層の炭素濃度が減少する部分までの炭素濃度は、前記バッファ層側から前記チャネル層側に向かって増加しているか、又は、一定であることを特徴とする請求項１又は請求項２に記載の半導体基板。
【請求項４】
前記減少層において、炭素濃度と遷移金属の濃度の和が、１×１０１８ａｔｏｍｓ／ｃｍ３以上、１×１０２０ａｔｏｍｓ／ｃｍ３以下であることを特徴とする請求項１から請求項３のいずれか一項に記載の半導体基板。
【請求項５】
前記減少層の厚さが５００ｎｍ以上、３μｍ以下であり、前記減少層において前記遷移金属は１×１０１９ａｔｏｍｓ／ｃｍ３以上、１×１０２０ａｔｏｍｓ／ｃｍ３以下の濃度から１×１０１６ａｔｏｍｓ／ｃｍ３以下の濃度に減少していることを特徴とする請求項１から請求項４のいずれか一項に記載の半導体基板。
【請求項６】
前記高抵抗層はさらに、前記遷移金属の濃度が一定である層を有することを特徴とする請求項１から請求項５のいずれか一項に記載の半導体基板。
【請求項７】
前記遷移金属はＦｅであることを特徴とする請求項１から請求項６のいずれか一項に記載の半導体基板。
【請求項８】
請求項１から請求項７のいずれか一項に記載の半導体基板を用いて作製された半導体素子であって、前記チャネル層上に電極が設けられているものであることを特徴とする半導体素子。